(57)【特許請求の範囲】
【請求項１】
（Ａ）珪素原子に結合した水酸基又は加水分解性基を有し、シロキサン結合を形成することにより架橋しうる架橋性珪素基を少なくとも１個有する、イソブチレン系重合体及び／又は水添ポリブタジエン系重合体１００重量部と、
（Ｂ）ポリカルボン酸と炭素数１〜４のモノアルコールとによる２以上のエステル結合を有し、下記の（数１）に示すＳｍａｌｌの手法で計算した溶解性パラメータδが８．９（ｃａｌ／ｃｍ３）１／２以上１０．５（ｃａｌ／ｃｍ３）１／２以下の範囲内にあるポリカルボン酸エステル１〜１５０重量部と、
（Ｃ）無機充填剤１〜３００重量部と、
（Ｄ）架橋性珪素基を有する（メタ）アクリル酸エステル系重合体１〜３０重量部とを含有する一液型湿気硬化性組成物。
【数１】
0005891756.tif 000027
（式中、Ｇは分子引力定数、ΣＧは分子中の原子と原子団のＧの総和、ｄは密度、Ｍは分子量を示す。）
【請求項２】
前記架橋性珪素基は、下記一般式（Ｉ）で表される、請求項１に記載の組成物。
【化１】
0005891756.tif 000028
（式中、Ｒ１は、炭素数１〜２０のアルキル基、炭素数３〜２０のシクロアルキル基、炭素数６〜２０のアリール基、炭素数７〜２０のアラルキル基又はＲ１３ＳｉＯ−（Ｒ１は前記と同じ）で示されるトリオルガノシロキシ基を示し、Ｒ１が２個以上存在するとき、それらは同一であってもよく、異なっていてもよい。Ｘは水酸基又は加水分解性基を示し、Ｘが２個以上存在するとき、それらは同一であってもよく、異なっていてもよい。ｎは０〜１９の整数を示す。ａは０〜３の整数を示し、ｂは０〜２の整数を示すが、ａとｂとの和は１以上である。なお、上記一般式（Ｉ）を構成する一般式（ＩＩ）
【化２】
0005891756.tif 000029
における全てのｂが同一である必要はない。）
【請求項３】
前記Ｘは、アルコキシ基である、請求項２に記載の組成物。
【請求項４】
前記Ｘは、メトキシ基である、請求項３に記載の組成物。
【請求項５】
前記飽和炭化水素系重合体は、前記架橋性珪素基を重合体分子鎖の末端に有する、請求項１から５のいずれか記載の組成物。
【請求項６】
前記炭素数１〜４のモノアルコールはメタノールであり、前記δは９．０（ｃａｌ／ｃｍ３）１／２以上１０．１（ｃａｌ／ｃｍ３）１／２以下の範囲内にある、請求項１から６のいずれか記載の組成物。
【請求項７】
前記ポリカルボン酸は、脂肪族ポリカルボン酸である、請求項１から７のいずれか記載の組成物。
【請求項８】
前記ポリカルボン酸は、ジカルボン酸である、請求項１から８のいずれか記載の組成物。
【請求項９】
前記無機充填剤は、炭酸カルシウムである、請求項１から９のいずれか記載の組成物。
【請求項１０】
前記炭酸カルシウムは、表面処理された炭酸カルシウムである、請求項１０に記載の組成物。
【請求項１１】
前記（Ａ）イソブチレン系重合体及び／又は水添ポリブタジエン系重合体と前記（Ｄ）（メタ）アクリル酸エステル系重合体との合計が架橋性珪素基を有する有機重合体全量の５０重量％以上である、請求項１〜１０に記載の組成物。
【請求項１２】
前記（Ａ）イソブチレン系重合体及び／又は水添ポリブタジエン系重合体の数平均分子量は、５００以上３０，０００以下であり、
前記（Ｄ）（メタ）アクリル酸エステル系重合体の数平均分子量は、５００以上１００，０００以下である、請求項１〜１１に記載の組成物。
【請求項１３】
請求項１から１２のいずれか記載の組成物からなるシール材。
【請求項１４】
請求項１３に記載のシール材を介して太陽電池パネルの端部と固定部材とが接着された太陽電池モジュール。
【請求項１５】
請求項１３に記載のシール材を太陽電池パネルの端部処理剤として使用した太陽電池モジュール。
【発明の詳細な説明】
【技術分野】
【０００１】
本発明は、一液型湿気硬化性組成物に関する。特に、分子中に架橋性珪素基を有する飽和炭化水素系重合体と、ポリカルボン酸と炭素数１〜４のモノアルコールとによる２以上のエステル結合を有するポリカルボン酸エステルとを含有する一液型湿気硬化性組成物に関する。
【背景技術】
【０００２】
従来より、分子中に架橋性珪素基を有する飽和炭化水素系重合体は広く知られている。例えば、有機重合体鎖の両末端にメチルジメトキシシリル基等の架橋性珪素基を有する次のような重合体が知られている。
ＣＨ３（ＣＨ３Ｏ）２Ｓｉ〜〜〜（有機重合体鎖）〜〜〜Ｓｉ（ＯＣＨ３）２ＣＨ３
【０００３】
通常、この重合体は液状であるため、基材に塗布することができ、また、隙間や型に充填することができる。上記重合体において、珪素原子は、加水分解性基であるメトキシ基に結合していることから、塗布や充填の後、放置しておけば空気中の湿気により加水分解反応及びシラノール縮合反応を経て、重合体同士がシロキサン結合により架橋し、ゴム状の硬化物を生成する。また、上記重合体は、耐熱性、耐水性、湿気遮断性、耐候性にも優れる。そのため、上記重合体は、接着剤やシーリング材に利用されており、特に建築用シーリング材として利用されている。
【０００４】
ところで、上記重合体は、湿気遮断性を有するため、硬化時間が長いという課題がある。特に、深さがある円筒型に充填した場合、表面だけが先に硬化し、底部が硬化するまでは非常に長い時間を要するという課題がある。
【０００５】
この課題を解決するため、種々の硬化性組成物が提案されている。例えば、架橋性珪素基を有する飽和炭化水素系重合体と、シラノール基を有する化合物又はシラノール基を有する重合体とを含むものを硬化性組成物とし、水に代えてシラノール化合物を架橋剤とすることで、深部硬化性を改善できることが提案されている（特許文献１、２参照）。また、架橋性珪素基を有する飽和炭化水素系重合体と、水や金属塩の水和物とを含むものを硬化性組成物とすることで、深部硬化性を改善できることが提案されている（特許文献３〜５参照）。また、架橋性珪素基を有する飽和炭化水素系重合体と、アミンと、カルボニル化合物とを含むものを硬化性組成物とすることで、アミンとカルボニル化合物が反応して生成する水を利用して深部硬化性を改善できることが提案されている（特許文献６参照）。
【０００６】
しかし、上記の硬化性組成物において、架橋性珪素基を有する有機重合体と、シラノール化合物や水とを混合すると、直ちに化学反応を開始し、硬化が始まるため、容器内に長期間保存することはできない。すなわち、上記の硬化性組成物は、一液型ではない。特に建築用を用途とする場合、一液型でないと、複数種類の原材料の計量、混合を現場で行わなければならず、作業性に劣るだけでなく、得られる組成物の品質にばらつきが生じ得るという課題がある。また、一定の混合比で原材料を混合しなければならないため、少なくとも一方の原材料が余ってしまい、原材料の無駄が生じるという課題もある。また、複数種類の原材料を混合してからその混合物が硬化するまでの時間（ポットライフ）を考慮すると、原材料の混合は少量ずつ行わなければならないという課題もある。また、作業終了後において、原材料を混合した容器を洗浄したり、複数種類の原材料が入っていた空き缶を各々廃棄したりしなければならず、混合後の容器の洗浄等、作業面での煩わしさを伴うという課題もある。
【０００７】
この課題に関し、反応成分の一つをマイクロカプセル化することが提案されている（特許文献７、８参照）。また、粘度が１万〜１，０００万ＣＰ（センチポアズ）である一液型のシール材組成物（一液型ポリウレタン、一液型変成シリコーン又は一液型ポリイソブチレンのいずれか）に多数の独立気泡を均一に分散させることが提案されている（特許文献９参照）。また、（ａ）加水分解性シリル基末端を有するポリイソブチレンポリマー１５０重量部と、（ｂ）水分散性に優れた炭酸カルシウム１５０重量部と、（ｃ）硬化触媒２重量部と、（ｆ）加水分解性シリル基末端を有するポリエーテル重合体５０重量部と、（ｇ）上記イソブチレンポリマーと相溶可能な可塑剤５０重量部とを必須成分とした硬化性組成物は、温度２３℃、湿度６５％で２４時間硬化させたときに１．２ｍｍの深さまで硬化でき、封入容器の中において５０℃で１週間保管できることが提案されている（特許文献１０の実施例８）。さらに、接着付与剤を（ｅ）加水分解性基をプロポキシ化したアミノシランにすると、深部硬化性が１．６ｍｍまで向上し（同実施例７）、新たに（ｄ）水との相溶性に優れる溶剤を加えると、深部硬化性が２．０ｍｍに向上する（同実施例６）。
【先行技術文献】
【特許文献】
【０００８】
【特許文献１】特開平２−１９６８４２号公報
【特許文献２】特開平７−５３８８２号公報
【特許文献３】特開平２−１８５５６５号公報
【特許文献４】特開平１０−２０４３０３号公報
【特許文献５】特開平１１−２０９６３９号公報
【特許文献６】特開２００１−３０３０２４号公報
【特許文献７】特開２００２−３０９１１４号公報
【特許文献８】特開２００４−３０７７２３号公報
【特許文献９】特開２００１−１３２８４６号公報
【特許文献１０】特開２０００−３４４９８２号公報
【発明の概要】
【発明が解決しようとする課題】
【０００９】
しかし、特許文献７及び８に記載の発明では、反応成分の一つがマイクロカプセル化されているため、硬化性組成物を硬化させる際にはマイクロカプセルを破壊しなければならない。また、特許文献９に記載の発明では、深部硬化性を高めるため、一液型のシール材組成物に多数の独立気泡を均一に分散させなければならない。つまり、特許文献７〜９に記載の発明では、通常の一液型硬化性組成物では行うことのない工程を経る必要があり、容器からの硬化性組成物を取り出す取出工程と、取り出した硬化性組成物を塗布する塗布工程とを行うだけで使用できる一液型湿気硬化性組成物の提供が求められている。
【００１０】
加えて、特許文献１０に記載の発明によると、封入容器の中において５０℃で１週間保管できることが開示されているが、さらなる保存性を有する一液型湿気硬化性組成物の提供が求められている。また、より長期に保管した後の深部硬化性及び硬化速度は不明である。
【００１１】
本発明者らは、上記課題を解決すべく鋭意研究を重ねた結果、（Ａ）架橋性珪素基を有する飽和炭化水素系重合体と、（Ｂ）ポリカルボン酸と炭素数１〜４のモノアルコールとによる２以上のエステル結合を有するポリカルボン酸エステルと、（Ｃ）無機充填剤とを含有することで、マイクロカプセルの破壊等、通常の一液型硬化性組成物では行うことのない工程を行うことなく長期に保存でき、かつ、長期保存した後であっても深部硬化性及び硬化速度に優れた一液型湿気硬化性組成物を提供できることを見出し、本発明を完成するに至った。具体的に、本発明は以下のものを提供する。
【課題を解決するための手段】
【００１２】
（１）本発明は、（Ａ）珪素原子に結合した水酸基又は加水分解性基を有し、シロキサン結合を形成することにより架橋しうる架橋性珪素基を少なくとも１個有する飽和炭化水素系重合体１００重量部と、（Ｂ）ポリカルボン酸と炭素数１〜４のモノアルコールとによる２以上のエステル結合を有し、下記の（数１）に示すＳｍａｌｌの手法で計算した溶解性パラメータδが８．９（ｃａｌ／ｃｍ３）１／２以上１０．５（ｃａｌ／ｃｍ３）１／２以下の範囲内にあるポリカルボン酸エステル１〜１５０重量部と、（Ｃ）無機充填剤１〜３００重量部とを含有する一液型湿気硬化性組成物である。
【数１】
0005891756.tif 000002
（式中、Ｇは分子引力定数、ΣＧは分子中の原子と原子団のＧの総和、ｄは密度、Ｍは分子量を示す。）
【００１３】
（２）また、本発明は、前記架橋性珪素基が下記一般式（Ｉ）で表される、（１）に記載の組成物である。
【化１】
0005891756.tif 000003
（式中、Ｒ１は、炭素数１〜２０のアルキル基、炭素数３〜２０のシクロアルキル基、炭素数６〜２０のアリール基、炭素数７〜２０のアラルキル基又はＲ１３ＳｉＯ−（Ｒ１は前記と同じ）で示されるトリオルガノシロキシ基を示し、Ｒ１が２個以上存在するとき、それらは同一であってもよく、異なっていてもよい。Ｘは水酸基又は加水分解性基を示し、Ｘが２個以上存在するとき、それらは同一であってもよく、異なっていてもよい。ｎは０〜１９の整数を示す。ａは０〜３の整数を示し、ｂは０〜２の整数を示すが、ａとｂとの和は１以上である。なお、上記一般式（Ｉ）を構成する一般式（ＩＩ）
【化２】
0005891756.tif 000004
における全てのｂが同一である必要はない。）
【００１４】
（３）また、本発明は、前記Ｘがアルコキシ基である、（２）に記載の組成物である。
【００１５】
（４）また、本発明は、前記Ｘがメトキシ基である、（３）に記載の組成物である。
【００１６】
（５）また、本発明は、前記飽和炭化水素系重合体がイソブチレン系重合体又は水添ポリブタジエン系重合体である、（１）から（４）のいずれか記載の組成物である。
【００１７】
（６）また、本発明は、前記飽和炭化水素系重合体が前記架橋性珪素基を重合体分子鎖の末端に有する、（１）から（５）のいずれか記載の組成物である。
【００１８】
（７）また、本発明は、前記炭素数１〜４のモノアルコールがメタノールであり、前記δが９．０（ｃａｌ／ｃｍ３）１／２以上１０．１（ｃａｌ／ｃｍ３）１／２以下の範囲内にある、（１）から（６）のいずれか記載の組成物である。
【００１９】
（８）また、本発明は、前記ポリカルボン酸が脂肪族ポリカルボン酸である、（１）から（７）のいずれか記載の組成物である。
【００２０】
（９）また、本発明は、前記ポリカルボン酸がジカルボン酸である、（１）から（８）のいずれか記載の組成物である。
【００２１】
（１０）また、本発明は、前記無機充填剤が炭酸カルシウムである、（１）から（９）のいずれか記載の組成物である。
【００２２】
（１１）また、本発明は、前記炭酸カルシウムが、表面処理された炭酸カルシウムである、（１０）に記載の組成物である。
【００２３】
（１２）また、本発明は、架橋性珪素基を有する（メタ）アクリル酸エステル系重合体１〜３０重量部をさらに含有する、（１）から（１１）のいずれか記載の組成物である。
【００２４】
（１３）また、本発明は、（１）から（１２）のいずれか記載の組成物からなるシール材である。
【００２５】
（１４）また、本発明は、（１３）に記載のシール材を介して太陽電池パネルの端部と固定部材とが接着された太陽電池モジュールである。
【００２６】
（１５）また、本発明は、（１３）に記載のシール材を太陽電池パネルの端部処理剤として使用した太陽電池モジュールである。
【発明の効果】
【００２７】
本発明によれば、マイクロカプセルの破壊等、通常の一液型硬化性組成物では行うことのない工程を行うことなく長期に保存でき、かつ、長期保存した後であっても深部硬化性及び硬化速度に優れた一液型湿気硬化性組成物を提供できる。
【発明を実施するための形態】
【００２８】
以下、本発明の具体的な実施形態について詳細に説明するが、本発明は、以下の実施形態に何ら限定されるものではなく、本発明の目的の範囲内において、適宜変更を加えて実施することができる。
【００２９】
＜一液型湿気硬化性組成物＞
本発明の一液型湿気硬化性組成物は、飽和炭化水素系重合体と、ポリカルボン酸エステルと、無機充填剤とを必須成分とする。また、必須成分のほか、架橋性珪素基を有する他の有機重合体や各種添加剤を必要に応じて併用できる。以下、これらの構成要素について説明する。
【００３０】
［（Ａ）飽和炭化水素系重合体］
まず、（Ａ）成分として、珪素原子に結合した水酸基又は加水分解性基を有し、シロキサン結合を形成することにより架橋しうる架橋性珪素基を少なくとも１個有する飽和炭化水素系重合体について説明する。架橋性珪素基の代表例としては、式（Ｉ）で表わされる基があげられる。
【化３】
0005891756.tif 000005
（式中、Ｒ１は、炭素数１〜２０のアルキル基、炭素数３〜２０のシクロアルキル基、炭素数６〜２０のアリール基、炭素数７〜２０のアラルキル基又はＲ１３ＳｉＯ−（Ｒ１は前記と同じ）で示されるトリオルガノシロキシ基を示し、Ｒ１が２個以上存在するとき、それらは同一であってもよく、異なっていてもよい。Ｘは水酸基又は加水分解性基を示し、Ｘが２個以上存在するとき、それらは同一であってもよく、異なっていてもよい。ａは０、１、２又は３を、ｂは０、１又は２を、それぞれ示す。またｎ個の式（ＩＩ）：
【化４】
0005891756.tif 000006
における全てのｂが同一である必要はない。ｎは０〜１９の整数を示す。但し、ａ＋（ｂの和）≧１を満足するものとする。）
【００３１】
該加水分解性基や水酸基は１個の珪素原子に１〜３個の範囲で結合することができ、ａ＋（ｂの和）は１〜５の範囲が好ましい。加水分解性基や水酸基が架橋性珪素基中に２個以上結合する場合には、それらは同一であってもよく、異なっていてもよい。
【００３２】
架橋性珪素基を形成する珪素原子は、１個以上２０個以下である。
なお、式（ＩＩＩ）：
【化５】
0005891756.tif 000007
（式中、Ｒ１，Ｘ，ａは前記と同じ）で表わされる架橋性珪素基が、入手が容易である点から好ましい。
【００３３】
上記Ｒ１の具体例としては、例えばメチル基、エチル基等のアルキル基、シクロヘキシル基等のシクロアルキル基、フェニル基等のアリール基、ベンジル基等のアラルキル基や、Ｒ１３ＳｉＯ−で示されるトリオルガノシロキシ基等があげられる。これらの中では、実用的な反応速度を有している点で、メチル基が好ましい。
【００３４】
上記Ｘで示される加水分解性基としては、特に限定されず、従来公知の加水分解性基であればよい。具体的には、例えば水素原子、ハロゲン原子、アルコキシ基、アシルオキシ基、ケトキシメート基、アミノ基、アミド基、酸アミド基、アミノオキシ基、メルカプト基、アルケニルオキシ基等があげられる。これらの中では、実用的な反応速度、貯蔵安定性が得られるという観点から、水素原子、アルコキシ基、アシルオキシ基、ケトキシメート基、アミノ基、アミド基、アミノオキシ基、メルカプト基及びアルケニルオキシ基が好ましく、アルコキシ基、アミド基、アミノオキシ基がさらに好ましい。加水分解性が穏やかで取扱やすいという観点からアルコキシ基が特に好ましい。アルコキシ基の中では炭素数の少ないものが高い反応性有し、メトキシ基＞エトキシ基＞プロポキシ基の順のように炭素数が多くなるほどに反応性が低くなる。目的や用途に応じて選択できるが通常メトキシ基やエトキシ基が使用される。
【００３５】
式（ＩＩＩ）で示される架橋性珪素基の場合、硬化性を考慮するとａは２以上が好ましい。通常、ａが３の場合、ａが２の場合に比較し、硬化速度が大きくなる。
【００３６】
架橋性珪素基の具体的な例としては、トリメトキシシリル基、トリエトキシシリル基等のトリアルコキシシリル基、−Ｓｉ（ＯＲ２）３、メチルジメトキシシリル基、メチルジエトキシシリル基等のジアルコキシシリル基、−ＳｉＲ２１（ＯＲ２）２、があげられる。
【００３７】
ここでＲ２はアルキル基であり、炭素数１０以下のアルキル基が好ましく、メチル基やエチル基がさらに好ましい。これらの中で、メチルジメトキシシリル基は穏やかな反応性を有し、工業的に製造されている飽和炭化水素系重合体の架橋性珪素基としても使用されている。架橋性珪素基として大きい反応性を有するトリメトキシシリル基が知られており、本発明の飽和炭化水素系重合体の架橋性珪素基として使用してもよい。
【００３８】
架橋性珪素基は１種で使用しても良く、２種以上併用してもかまわない。架橋性珪素基は、主鎖又は側鎖あるいはいずれにも存在しうる。硬化物の引張特性等の硬化物物性が優れる点で架橋性珪素基が分子鎖末端に存在するのが好ましい。
【００３９】
架橋性珪素基は（Ａ）成分の重合体１分子中に少なくとも１個、好ましくは１．１〜５個存在するのがよい。分子中に含まれる架橋性珪素基の数が１個未満になると、硬化性が不充分になり、また多すぎると網目構造があまりに密となるため良好な機械特性を示さなくなる。
【００４０】
架橋性珪素基は飽和炭化水素系重合体分子鎖の末端に存在してもよく、内部に存在してもよく、両方に存在してもよい。とくに架橋性珪素基が分子鎖末端に存在する場合には、最終的に形成される硬化物に含まれる飽和炭化水素系重合体成分の有効網目鎖量が多くなるため、高強度で高伸びのゴム状硬化物か得られやすくなる等の点から好ましい。また、これら架橋性珪素基を有する飽和炭化水素系重合体は単独で使用してもよく、２種以上併用してもよい。
【００４１】
本発明に用いる架橋性珪素基を有する飽和炭化水素系重合体の骨格をなす重合体は、
（１）エチレン、プロピレン、１−ブテン、イソブチレン等のような炭素数１〜６のオレフィン系化合物を主モノマーとして重合させる
（２）ブタジエン、イソプレン等のようなジエン系化合物を単独重合させたり、上記オレフィン系化合物とジエン系化合物とを共重合させたりしたのち水素添加する
等の方法によりうることができるが、末端に官能基を導入しやすい、分子量を制御しやすい、末端官能基の数を多くすることができる等の点から、イソブチレン系重合体や水添ポリブタジエン系重合体であるのが好ましい。
【００４２】
なお、本明細書にいう飽和炭化水素系重合体とは、芳香環以外の炭素−炭素不飽和結合を実質的に含有しない重合体を意味する概念である。
【００４３】
前記イソブチレン系重合体は、単量体単位のすべてがイソブチレン単位から形成されていてもよく、イソブチレンと共重合性を有する単量体単位をイソブチレン系重合体中の好ましくは５０％（重量％、以下同様）以下、さらに好ましくは３０％以下、とくに好ましくは１０％以下の範囲で含有してもよい。
【００４４】
このような単量体成分としては、例えば炭素数４〜ｌ２のオレフィン、ビニルエーテル、芳香族ビニル化合物、ビニルシラン類、アリルシラン類等があげられる。このような共重合体成分の具体例としては、例えば１−ブテン、２ーブテン、２−メチル−１−ブテン、３−メチル−１−ブテン、ペンテン、４−メチル−１−ペンテン、ヘキセン、ビニルシクロヘキサン、メチルビニルエーテル、エチルビニルエーテル、イソブチルビニルエーテル、スチレン、α−メチルスチレン、ジメチルスチレン、モノクロロスチレン、ジクロロスチレン、β−ビネン、インデン、ビニルトリクロロシラン、ビニルメチルジクロロシラン、ビニルジメチルクロロシラン、ビニルジメチルメトキシシラン、ビニルトリメチルシラン、ジビニルジクロロシラン、ジビニルジメトキシシラン、ジビニルジメチルシラン、１，３−ジビニル−１，１，３，３−テトラメチルジシロキサン、トリビニルメチルシラン、テトラビニルシラン、アリルトリクロロシラン、アリルメチルジクロロシラン、アリルジメチルクロロシラン、アリルジメチルメトキシシラン、アリルトリメチルシラン、ジアリルジクロロシラン、ジアリルジメトキシシラン、ジアリルジメチルシラン等があげられる。
【００４５】
なお、前記イソブチレンと共重合性を有する単量体としてビニルシラン類やアリルシラン類を使用すると珪素含量が増加し、シランカップリング剤として作用しうる基が多くなり、得られる組成物の接着性が向上する。
【００４６】
前記水添ポリブタジエン系重合体や他の飽和炭化水素系重合体においても、上記イソブチレン系重合体の場合と同様に、主成分となる単量体単位の他に他の単量体単位を含有させてもよい。
【００４７】
また本発明に用いる飽和炭化水素系重合体には、本発明の目的が達成される範囲でブタジエン、イソプレンのようなポリエン化合物のごとき重合後２重結合の残るような単量体単位を少量、好ましくは１０％以下、さらには５％以下、とくには１％以下の範囲で含有させてもよい。
【００４８】
前記飽和炭化水素系重合体、好ましくはイソブチレン系重合体又は水添ポリブタジエン系重合体の数平均分子量は、５００〜３０，０００であることが好ましく、とくに１，０００〜１５，０００であることが取扱いやすい等の点から好ましい。数平均分子量が５００未満であると、硬化物の伸び特性が低下するため、好ましくない。数平均分子量が３０，０００を超えると、重合体が流動性を損ない、取扱いの利便性を欠く点で好ましくない。飽和炭化水素系重合体（Ａ）は単独で使用してもよく、２種以上併用してもよい。
【００４９】
前記架橋性珪素基を有するイソブチレン系重合体のうち、分子鎖末端に架橋性珪素基を有するインブチレン系重合体は、イニファ一法と呼ばれる重合法（イニファーと呼ばれる開始剤と連鎖移動剤を兼用する特定の化合物を用いるカチオン重合法）で得られた末端官能型、好ましくは全末端官能型イソブチレン系重合体を用いて製造することができる。このような製造法は、例えば特開昭６３−００６０４１号公報、特開昭６３−００６００３号公報、特開昭６３−２５４１４９号公報、特開平０１−０３８４０７号公報等に記載されている。
【００５０】
また分子鎖内部に架橋性珪素基を有するイソブチレン系重合体は、イソブチレンを主体とするモノマー中に架橋性珪素基を有するビニルシラン類やアリルシラン類等を添加し、共重合せしめることにより製造される。
【００５１】
さらに分子鎖末端に架橋性珪素基を有するイソブチレン系重合体を製造する際の重合に際して、主成分であるイソブチレンモノマー以外に架橋性珪素基を有するビニルシラン類やアリルシラン類等を共重合せしめたのち末端に架橋性珪素基を導入することにより、末端及び分子鎖内部に架橋性珪素基を有するイソブチレン系重合体が製造される。
【００５２】
前記架橋性珪素基を有するビニルシラン類やアリルシラン類等の具体例としては、例えばビニルトリクロロシラン、ビニルメチルジクロロシラン、ビニルジメチルクロロシラン、ビニルジメチルメトキシシラン、ジビニルジクロロシラン、ジビニルジメトキシシラン、アリルトリクロロシラン、アリルメチルジクロロシラン、アリルジメチルクロロシラン、アリルジメチルメトキシシラン、ジアリルジクロロシラン、ジアリルジメトキシシラン、γ−メタクリロイルオキシプロピルトリメトキシシラン、γ−メタクリロイルオキシプロピルメチルジメトキシシラン等があげられる。
【００５３】
架橋性珪素基を有するイソブチレン系重合体は株式会社カネカよりエピオンの商標名で製造販売されている。
【００５４】
前記水添ポリブタジエン系重合体は、例えばまず末端ヒドロキシ水添ポリブタジエン系重合体の水酸基を−ＯＮａや−ＯＫ等のオキシメタル基にしたのち式（ＩＶ）：
【化６】
0005891756.tif 000008
（式中、Ｙは塩素原子、ヨウ素原子等のハロゲン原子、Ｒ３は−Ｒ４−、
【化７】
0005891756.tif 000009
（式中、Ｙは塩素原子、ヨウ素原子等のハロゲン原子、Ｒ３は−Ｒ４−、
（Ｒ４は炭素数１〜２０の２価の炭化水素基で、好ましい具体例としてはアルキレン基、シクロアルキレン基、アリーレン基、アラルキレン基があげられる）で示される２価の有機基で、―ＣＨ２―、
【化８】
0005891756.tif 000010
（Ｒ″は炭素数１〜１０の炭化水素基）より選ばれた２価の基がとくに好ましい）で示される有機ハロゲン化合物を反応させることにより、末端オレフィン基を有する水添ポリブタジエン系重合体（以下、末端オレフィン水添ポリブタジエン系重合体ともいう）が製造される。
【００５５】
末端ヒドロキシ水添ポリブタジエン系重合体の末端水酸基をオキシメタル基にする方法としては、Ｎａ、Ｋのごときアルカリ金属；ＮａＨのごとき金属水素化物；ＮａＯＣＨ３のごとき金属アルコキシド；苛性ソーダ、苛性カリのごとき苛性アルカリ等と反応させる方法があげられる。
【００５６】
前記方法では、出発原料として使用した末端ヒドロキシ水添ポリブタジエン系重合体とほぼ同じ分子量をもつ末端オレフィン水添ポリブタジエン系重合体が得られるが、より高分子量の重合体を得たい場合には、式（４）の有機ハロゲン化合物を反応させる前に、塩化メチレン、ビス（クロロメチル）ベンゼン、ビス（クロロメチル）エーテル等のごとき、１分子中にハロゲン原子を２個以上含む多価有機ハロゲン化合物と反応させれば分子量を増大させることができ、そののち式（４）で示される有機ハロゲン化合物と反応させれば、より高分子量でかつ末端にオレフィン基を有する水添ポリブタジエン系重合体を得ることができる。
【００５７】
前記式（４）で示される有機ハロゲン化合物の具体例としては、例えばアリルクロライド、アリルブロマイド、ビニル（クロロメチル）ベンゼン、アリル（クロロメチル）ベンゼン、アリル（ブロモメチル）ベンゼン、アリル（クロロメチル）エーテル、アリル（クロロメトキシ）ベンゼン、１−ブテニル（クロロメチル）エーテル、ｌ−へキセニル（クロロメトキシ）ベンゼン、アリルオキシ（クロロメチル）ベンゼン等があげられるが、それらに限定されるものではない。これらのうちでは安価で、かつ容易に反応することからアリルクロライドが好ましい。
【００５８】
前記末端オレフィン水添ポリブタジエン系重合体への架橋性珪素基の導入は、分子鎖末端に架橋性珪素基を有するイソブチレン系重合体の場合と同様、例えば式（Ｉ）で表わされる基に水素原子が結合したヒドロシラン化合物、好ましくは式：
【化９】
0005891756.tif 000011
【００５９】
（式中、Ｒ１、Ｘ、ａは前記に同じ）で示される化合物を白金系触媒を用いて付加反応をさせることにより製造される。
【００６０】
前記式（Ｉ）で表わされる基に水素原子が結合したヒドロシラン化合物の具体例としては、例えばトリクロロシラン、メチルジクロロシラン、ジメチルクロロシラン、フェニルジクロロシランのごときハロゲン化シラン類；トリメトキシシラン、トリエトキシシラン、メチルジエトキシシラン、メチルジメトキシシラン、フェニルジメトキシシランのごときアルコキシシラン類；メチルジアセトキシシラン、フェニルジアセトキシシランのごときアシロキシシラン類；ビス（ジメチルケトキシメート）メチルシラン、ビス（シクロヘキシルケトキシメート）メチルシランのごときケトキシメートシラン類等があげられるがこれらに限定されるものではない。これらのうちでは、反応性が高いことからハロゲン化シラン類、アルコキシシラン類が好ましく、反応性だけでなく安全性も高いことからアルコキシシラン類がより好ましい。
【００６１】
［（Ｂ）ポリカルボン酸エステル］
本発明では硬化性組成物の深部硬化性を改善するため（Ｂ）ポリカルボン酸と炭素数１〜４のモノアルコールとによる２以上のエステル結合を有し、下記の（数２）に示すＳｍａｌｌの手法で計算した溶解性パラメータδが８．９（ｃａｌ／ｃｍ３）１／２以上１０．５（ｃａｌ／ｃｍ３）１／２以下の範囲内にあるポリカルボン酸エステルが用いられる。この化合物を使用すると硬化性組成物の深部硬化性を改善するが、硬化性組成物の貯蔵安定性を低下させない。このため、架橋性珪素基を有する飽和炭化水素系重合体を含有する一成分型硬化性組成物に好適に使用することができる。
【数２】
0005891756.tif 000012
（式中、Ｇは分子引力定数、ΣＧは分子中の原子と原子団のＧの総和、ｄは密度、Ｍは分子量を示す。）
【００６２】
（ポリカルボン酸）
ポリカルボン酸エステルの酸部分を構成するポリカルボン酸としてはジカルボン酸又はトリカルボン酸であることが好ましく、ジカルボン酸がさらに好ましい。ポリカルボン酸としては脂肪族ポリカルボン酸でも芳香族ポリカルボン酸でもよいが、耐候性、及び（Ａ）成分との相溶性が良好である点で、脂肪族ポリカルボン酸が好ましく、飽和脂肪族ポリカルボン酸がより好ましい。
【００６３】
飽和脂肪族ポリカルボン酸の例としては、コハク酸、グルタル酸、アジピン酸、ピメリン酸、スベリン酸、アゼライン酸、セバシン酸、ヘキサヒドロフタル酸、酢酸、プロピオン酸等が挙げられるが、深部硬化性及び組成物の作業性が良好である点でアジピン酸が好適である。不飽和脂肪族ポリカルボン酸の例として、マレイン酸、フマール酸、イタコン酸、シトラコン酸、テトラヒドロフタル酸、エンドメチレンテトラヒドロフタル酸等が挙げられる。また、芳香族ポリカルボン酸の例としては、安息香酸、けい皮酸等があげられる。
【００６４】
上記の酸の中でも、深部硬化性及び組成物の作業性が良好である点でアジピン酸が特に好適である。
【００６５】
（モノアルコール）
上記ポリカルボン酸のエステル化に用いられるアルコールは、炭素数１〜４のモノアルコールであることが好適である。炭素数が５を超えると、一液型で長期保存した場合、適切な深部硬化性が得られない可能性がある点で好ましくない。また、モノアルコールでなく、２以上のヒドロキシル基を有するアルコールであると、組成物として長期保管した後、硬化不良を起こし得る点で好ましくない。
【００６６】
ポリカルボン酸エステルのアルコール部分を構成する炭素数１〜４のモノアルコールとしてはメタノール、エタノール、ｎ−プロパノール、ｉ−プロパノール、ｎ−ブタノール、ｓ−ブタノール、ｔ−ブタノールをあげることができる。これらの中では炭素数１〜３のモノアルコールが好ましく、メタノールやエタノールがさらに好ましく、メタノールが特に好ましい。
【００６７】
（エステル）
上記ポリカルボン酸エステルは、上記ポリカルボン酸と上記モノアルコールとの縮合反応によって得られる。ポリカルボン酸エステルは、ポリカルボン酸の完全エステル体であることが好ましい。部分エステル体は、貯蔵安定性が良くないため、好ましくない。また、部分エステル体は、保管中に組成物が増粘する傾向がある点でも好ましくない。
【００６８】
ポリカルボン酸エステルにおいて、上記（数２）に示すＳｍａｌｌの手法で計算した溶解性パラメータδは、８．９（ｃａｌ／ｃｍ３）１／２以上１０．５（ｃａｌ／ｃｍ３）１／２以下の範囲内にあることが好ましく、９．０（ｃａｌ／ｃｍ３）１／２以上１０．１（ｃａｌ／ｃｍ３）１／２以下の範囲内にあることがより好ましい。δが８．９未満であると、水との相溶性が劣り、深部硬化性が低下し得る点で好ましくない。δが１０．５を超えると、長期保存した場合、適切な接着性が得られない可能性がある点で好ましくない。
【００６９】
本実施形態において、溶解性パラメータδは、Ｓｍａｌｌの手法で求めた値を用いている。Ｓｍａｌｌの手法による計算法は、芝崎一郎著，「接着百科（上）」高分子刊行会，１９７５年３月２５日発行，３１頁５行〜３３頁１行に記載されており、本実施形態では、同書の記載に基づいて溶解性パラメータδを算出している。
【００７０】
δが８．９（ｃａｌ／ｃｍ３）１／２以上１０．５（ｃａｌ／ｃｍ３）１／２以下の範囲内にあるポリカルボン酸エステルのうち、脂肪族カルボン酸メチルエステルの具体例として、コハク酸ジメチル（δ＝１０．０）、グルタル酸ジメチル（δ＝９．９）、アジピン酸ジメチル（δ＝９．６）、セバシン酸ジメチル（δ＝９．１）が挙げられる。また、低級脂肪酸メチルエステルとして、酢酸メチル（δ＝９．３）、プロピオン酸メチル（δ＝９．１）が挙げられる。また、芳香族カルボン酸メチルエステルとして、安息香酸メチル（δ＝１０．１）、けい皮酸メチル（δ＝１０．０）が挙げられる。中でも、脂肪族ポリカルボン酸とメタノールとのエステルであり、かつ、分子量が小さいことから、一液型で長期保存した場合の深部硬化性が優れる点で、アジピン酸ジメチルが好適である。ポリカルボン酸エステルは、１種類であってもよいし、２種類以上の混合物であってもよい。
【００７１】
一方、δが８．９（ｃａｌ／ｃｍ３）１／２以上１０．５（ｃａｌ／ｃｍ３）１／２以下の範囲内にないポリカルボン酸エステルの例として、クエン酸トリメチル（δ＝１１．５）、酪酸メチル（δ＝８．８）、吉草酸メチル（δ＝８．６）、トリメリット酸トリメチル（δ＝１１．１）が挙げられる。
【００７２】
これら（Ｂ）成分のポリカルボン酸エステル１種類のみで使用してもよいし、２種類以上混合使用してもよい。これらの中ではアジピン酸ジメチルが好ましい。（Ｂ）成分のポリカルボン酸エステルの使用量は（Ａ）成分の重合体１００重量部に対して（Ｂ）成分のポリカルボン酸エステルを１〜１５０重量部、好ましくは５〜１００重量部、さらに好ましくは１０〜７５重量部の範囲で用いられる。１重量部未満であると、配合効果が得られない点、また、良好な深部硬化性が得られない点で好ましくない。また、１５０重量部を超えると、無溶剤一液型で長期保存した場合、適切な接着性が得られない点で好ましくない。
【００７３】
［（Ｃ）無機充填剤］
本発明では（Ｃ）成分として無機充填剤を使用する。無機充填剤を使用することにより（Ａ）成分の重合体及び（Ｂ）成分の重合体を含有する一液型湿気硬化性組成物が保存中に接着性が低下することを防止する。無機充填剤としては、ヒュームシリカ、沈降性シリカ、無水ケイ酸、含水ケイ酸及びカーボンブラック、微細炭酸カルシウム、重質炭酸カルシウムあるいはこれらの表面処理物等の炭酸カルシウム、アルミナ、水酸化アルミ、炭酸マグネシウム、ケイソウ土、焼成クレー、クレー、タルク、カオリン、酸化チタン、ベントナイト、有機ベントナイト、酸化第二鉄、酸化亜鉛、活性亜鉛華、ガラスバルーン、シラスバルーン及び無機繊維等の如き充填剤が使用できる。
【００７４】
これら充填剤は１種類のみで使用してもよいし、２種類以上混合使用してもよい。これらの中では炭酸カルシウムやアルミナが好ましい。特に、安価である点で炭酸カルシウムが好ましい。炭酸カルシウムは平均粒径が１ミクロン以下の膠質炭酸カルシウムであっても、平均粒径が１ミクロンを超える重質炭酸カルシウムであってもよい。
【００７５】
また、これらの炭酸カルシウムは表面処理されていなくても、されていてもよい。表面処理された炭酸カルシウムとして、高級脂肪酸あるいはこの金属塩、エステル等の誘導体により表面処理された炭酸カルシウムがよく知られている。本発明においては高級脂肪酸あるいはこの誘導体により表面処理された炭酸カルシウムを使用することができるが、やや特殊な表面処理炭酸カルシウムであるアクリル酸及び／又はポリアクリル酸、あるいはこれらの金属塩、エステル等の誘導体により表面処理された炭酸カルシウムを使用することが好ましい。アクリル酸及び／又はポリアクリル酸あるいはこれらの誘導体で表面処理された炭酸カルシウムを使用すると、詳細な理由は不明であるが、無処理のものや高級脂肪酸誘導体で処理された炭酸カルシウムを使用する場合に比較し硬化性組成物の深部硬化性が優れた組成物を得ることができる。特に、ポリアクリル酸、あるいはこの金属塩、エステル等の誘導体により表面処理された炭酸カルシウムが好ましい。
【００７６】
無機充填剤の使用量は（Ａ）成分の重合体１００部に対して（Ｃ）成分の無機充填剤を１〜３００部、好ましくは５０〜３００部、さらに好ましくは１００〜２００部の範囲で用いられる。特に無機充填剤を１００部以上使用した場合に、組成物の保存後に接着性が低下しない効果が顕著である。１重量部未満であると、無溶剤一液型で長期保存した場合、適切な接着性が得られない点で好ましくない。また、３００重量部を超えると、組成物の粘度が高くなり作業性が低下するため、好ましくない。
【００７７】
［他の有機重合体］
本発明の一液型湿分硬化性組成物には架橋性珪素基を有する他の有機重合体を併用してもよい。このような重合体として、（メタ）アクリル酸エステル系重合体；アジピン酸、テレフタル酸、琥珀酸等の多塩基酸とビスフェノールＡ、エチレングリコール、ネオペンチルグリコール等の多価アルコールとの縮合重合体やラクトン類の開環重合体等のポリエステル系重合体；ε−カプロラクタムの開環重合によるナイロン６、ヘキサメチレンジアミンとアジピン酸の縮重合によるナイロン６・６、ヘキサメチレンジアミンとセバシン酸の縮重合によるナイロン６・１０、ε−アミノウンデカン酸の縮重合によるナイロン１１、ε−アミノラウロラクタムの開環重合によるナイロン１２、上記のナイロンのうち２成分以上の成分を有する共重合ナイロン等のポリアミド系重合体；ポリサルファイド系重合体；例えばビスフェノールＡと塩化カルボニルより縮重合して製造されるポリカーボネート系重合体、ジアリルフタレート系重合体等が例示される。
【００７８】
架橋性珪素基を有する飽和炭化水素系重合体や架橋性珪素基を有する（メタ）アクリル酸エステル系重合体以外の重合体を併用する場合、架橋性珪素基を有する飽和炭化水素系重合体と架橋性珪素基を有する（メタ）アクリル酸エステル系重合体の合計量が架橋性珪素基を有する有機重合体全量の５０重量％以上、さらには７０重量％以上、特には８０重量％以上が好ましい。
【００７９】
架橋性珪素基を有する他の有機重合体としては架橋性珪素基を有する（メタ）アクリル酸エステル系重合体が好ましい。ここで（メタ）アクリル酸とはアクリル酸及び／又はメタクリル酸を表す。架橋性珪素基を有する（メタ）アクリル酸エステル系重合体を併用すると、本発明の硬化性組成物を接着剤やシーリング材等に使用した場合、硬化物の基材に対する接着性が向上する。この接着性が向上は（Ｃ）成分の無機充填剤が存在する場合に発現し、無機充填剤が存在しない場合には架橋性珪素基を有する（メタ）アクリル酸エステル系重合体を併用しても接着性は向上しない。
【００８０】
（架橋性珪素基を有する（メタ）アクリル酸エステル系重合体）
以下、架橋性珪素基を有する（メタ）アクリル酸エステル系重合体を併用する場合について説明する。（メタ）アクリル酸エステル系重合体に含有される架橋性珪素基は、前述の飽和炭化水素系重合体（Ａ）に含有される架橋性珪素基と同様の基である。
【００８１】
架橋性珪素基は飽和炭化水素系重合体（Ａ）の場合と同様、（メタ）アクリル酸エステル系重合体１分子中に少なくとも１個、好ましくは１．１〜５個存在し、（メタ）アクリル酸エステル系重合体分子鎖の末端に存在してもよく、内部に存在してもよく、両方に存在してもよい。（メタ）アクリル酸エステル系重合体１分子中の架橋性珪素基の数が１個未満であると、十分な接着性を得られない可能性がある点で好ましくない。架橋性珪素基の数が５個を超えると、組成物の粘度が高くなりすぎる可能性がある点で好ましくない。また、これら架橋性珪素基を有する（メタ）アクリル酸エステル系重合体は単独で使用してもよく、２種以上併用してもよい。
【００８２】
本発明に用いる（メタ）アクリル酸エステル系重合体の骨格をなす重合体は、（メタ）アクリル酸エステル単量体単位と要すれば（メタ）アクリル酸エステル単量体と共重合性を有するその他の単量体単位とからなり、（メタ）アクリル酸エステル単量体単位の含有率が５０％以上であるのが好ましく、さらに７０％以上が好ましい。（メタ）アクリル酸エステル単量体単位の割合が５０％未満になると、ガラス転位温度（Ｔｇ）が下がり、耐熱性及び弾性率の低下がおこる等の傾向が生じる。
【００８３】
前記（メタ）アクリル酸エステル単量体単位は、式（ＶＩＩＩ）：
【化１０】
0005891756.tif 000013
（式中、Ｒ５は１価の炭素数１〜３０の置換又は非置換の炭化水素基、Ｒ６は水素原子又はメチル基を示す）で表わされる単位である。
【００８４】
前記式（ＶＩＩＩ）中のＲ５である１価の炭素数１〜３０の置換又は非置換の炭化水素基の具体例としては、例えばメチル基、エチル基、ｎ−ブチル基、イソブチル基、１−エチルプロピル基、１−メチルペンチル基、２−メチルペンチル基、３−メチルぺンチル基、１−エチルブチル基、２−エチルブチル基、イソオクチル基、３，５，５−トリメチルヘキシル基、２−エチルヘキシル基、デシル基、ドデシル基、トリデシル基、ヘキサデシル基、ステアリル基、アリル基等の分岐状又は非分岐状の炭素数１〜３０のアルキル基やアルキレン基、ベンジル基等の炭素数１〜３０の置換アルキル基、フェニル基、クロルフェニル基等の炭素数６〜３０の置換又は非置換のアリール基等があげられる。
【００８５】
これらのうちではアルキル基が入手が容易である等の点から好ましく、とくにメチル基、エチル基、ｎ−ブチル基、イソブチル基のような炭素数１〜５のアルキル基が好ましい。
【００８６】
前記要すれば使用される（メタ）アクリル酸エステル単量体と共重合性を有する単量体の具体例としては、例えばアクリル酸、メタクリル酸等のアクリル酸系単量体；ジ（メタ）アクリル酸エチレングリコール、ジ（メタ）アクリル酸トリエチレングリコール、ジ（メタ）アクリル酸テトラエチレングリコール、ジ（メタ）アクリル酸−１，３−ブチレングリコール、トリ（メタ）アクリル酸トリメチロールプロパン等の多官能（メタ）アクリル酸エステル単量体；アクリルアミド、メタクリルアミド、Ｎ−メチロールアクリルアミド、Ｎ−メチロールメタクリルアミド、メチレンビスアクリルアミド等のアミド基、グリシジルアクリレート、グリシジルメタクリレート等のエポキシ基、ジエチルアミノエチルアクリレート、ジエチルアミノエチルメタクリレート、アミノエチルビニルエーテル等のアミノ基を含む単量体；その他γ−アクリロイルオキシプロピルトリエトキシシラン、γ−アクリロイルオキシプロピルメチルジエトキシシラン、無水マレイン酸、アクリロニトリル、メタクリロニトリル、イミノールメタクリレート、ジアリルフタレート、スチレン、α−メチルスチレン、ビニルピリジン、アルキルビニルエーテル、塩化ビニル、塩化ビニリデン、酢酸ビニル、プロビオン酸ビニル、エチレン、プロビレン、イソブチレン等の単量体や、イソブチレンと共重合性を有するものとしてすでに記載している炭素数４〜１２のオレフィン、共役ジエン、ビニルエーテル、ビニルシラン類、アリルシラン類等があげられる。
【００８７】
前記架橋性珪素基を有する（メタ）アクリル酸エステル系重合体の製法は、特開昭６０−３１５５６号公報、同６１−３４０６７号公報、同５７−３６１０９号公報、同５７−５５９５４号公報、同６１−２２５２０５号公報等に開示されているが、該重合体のうち、分子鎖末端に架橋性珪素基を有する（メタ）アクリル酸エステル系重合体は、例えば下記の方法にて製造することができる。
【００８８】
すなわち、
（ｉ）架橋性珪素基を含有するラジカル重合開始剤を使用して（メタ）アクリル酸エステル単量体と共重合性を有する単量体を要すれば含有する（メタ）アクリル酸エステル単量体を重合させる、
（ｉｉ）架橋性珪素基を含有するラジカル重合連鎖移動剤を使用して（ｉ）の（メタ）アクリル酸エステル単量体を重合させる、
（ｉｉｉ）（ｉ）及び（ｉｉ）で用いたラジカル重合開始剤及びラジカル重合連鎖移動剤を併用して（ｉ）の（メタ）アクリル酸エステル単量体を重合させる、
（ｉｖ）カルボキシル基、水酸基、ハロゲン原子、アミノ基、エポキシ基等の官能基（以下、Ｚ基という）を含むラジカル重合開始剤及び（又は）ラジカル重合連鎖移動剤を使用して（ｉ）の（メタ）アクリル酸エステル単量体を重合させることにより、重合体分子末端にＺ基を有する重合体を製造するか、さらにＺ基とトリイソシアネートのような多官能性化合物とを反応させて重合体分子末端に官能基（以下、Ｚ’基という）を有する重合体を製造するかして、該Ｚ基又はＺ’基と反応しうるイソシアネート基、カルボキシル基、水酸基、ハロゲン原子、アミノ基、エポキシ基、メルカプト基、アクリル基等の官能基を有し、かつ架橋性珪素基を有するシリコン化合物を、重合体末端のＺ基又はＺ’基と反応させる
等の方法である。
【００８９】
前記架橋性珪素基を有するラジカル重合開始剤の具体例としては、例えば特開昭６０−３１５５８号公報に開示されている
【化１１】
0005891756.tif 000014
【化１２】
0005891756.tif 000015
【化１３】
0005891756.tif 000016
等のアゾ系のラジカル重合開始剤や、
【化１４】
0005891756.tif 000017
【化１５】
0005891756.tif 000018
等の過酸化物系のラジカル重合開始剤等があげられる。
前記架橋性珪素基を有するラジカル重合連鎖移動剤としては、
【化１６】
0005891756.tif 000019
【化１７】
0005891756.tif 000020
【化１８】
0005891756.tif 000021
【化１９】
0005891756.tif 000022
等があげられる。
【００９０】
また、分子鎖内部に架橋性珪素基を有する（メタ）アクリル酸エステル系重合体は、（メタ）アクリル酸エステル単量体単位を主体とするモノマー中に架橋性珪素基を有するビニルシラン類やアリルシラン類等を添加し、共重合せしめることにより製造される。
【００９１】
さらに分子鎖末端及び内部に架橋性珪素基を有する（メタ）アクリル酸エステル系重合体は、前記分子末端に架橋性珪素基を有する（メタ）アクリル酸系重合体を製造する際に、さらに架橋性珪素基を有するビニルシラン類やアリルシラン類等を添加して共重合せしめることにより製造される。
【００９２】
なお、架橋性珪素基を有するビニルシラン類やアリルシラン類等の具体例としては、前述した分子鎖内部に架橋性珪素基を有するイソブチレン系重合体を製造する際に用いられるものと同様のものがあげられる。
【００９３】
特開２００１−０４００３７号公報、特開２００３−０４８９２３号公報及び特開２００３−０４８９２４号公報には架橋性珪素基を有するメルカプタン及びメタロセン化合物を使用して得られる架橋性珪素基を有する（メタ）アクリル酸アルキルエステル系重合体が記載されている。また、特開２００５−０８２６８１号公報合成例には高温連続重合による架橋性珪素基を有する（メタ）アクリル酸アルキルエステル系重合体が記載されている。本発明で用いる（メタ）アクリル酸エステル系重合体としてこのような重合体を使用することができる。
【００９４】
また、特開２０００−０８６９９９号公報等にあるように、架橋性珪素基を有する（メタ）アクリル酸アルキルエステル系重合体であって架橋性珪素基が分子鎖末端に高い割合で導入された重合体も知られている。このような重合体はリビングラジカル重合によって製造されているため、高い割合で架橋性珪素基を分子鎖末端に導入することができる。本発明で用いる（メタ）アクリル酸エステル系重合体としてこのような重合体を使用することができる。
【００９５】
本発明では以上に述べたような（メタ）アクリル酸アルキルエステル系重合体を使用することができる。このなかで、組成物の作業性が良好である点で、架橋性珪素基を有するメルカプタン及びメタロセン化合物を使用して得られる架橋性珪素基を有する（メタ）アクリル酸アルキルエステル系重合体が好ましい。
【００９６】
（メタ）アクリル酸エステル系重合体の数平均分子量は５００〜１００，０００のものが取扱いの容易さ等の点から好ましく、１，０００〜７５，０００がさらに好ましい。数平均分子量が５００未満であると、硬化物の伸び特性が良くないため、好ましくない。数平均分子量が１００，０００を超えると、粘度が高く、組成物の粘度が高くなり作業性が低下するため、好ましくない。
【００９７】
飽和炭化水素系重合体（Ａ）と（メタ）アクリル酸エステル系重合体との使用割合は、組成物の用途、作業性、要求される硬化物や組成物の特性、コスト等により任意の割合で用いればよいが、通常（Ａ）成分１００部（重量部、以下同様）に対して（メタ）アクリル酸エステル系重合体１〜３０部の範囲で用いられる。（メタ）アクリル酸エステル系重合体の量が１重量部未満であると、十分な接着性が得られないため、好ましくない。（メタ）アクリル酸エステル系重合体の量が３０重量部を超えると、粘度が高く、組成物の粘度が高くなり作業性が低下するため、好ましくない。
【００９８】
［硬化触媒］
本発明の一液型湿分硬化性組成物には必要に応じて硬化触媒（シラノール縮合触媒）、可塑剤、接着性付与剤、希釈剤、粘着付与剤等の各種添加剤を併用することができる。
硬化触媒としてはテトラブチルチタネート、テトラプロピルチタネート、テトライソプロピルチタネート、チタンテトラアセチルアセトナート等のチタン酸エステル類；ジブチル錫ジラウレート、ジブチル錫マレエート、ジブチル錫ジアセテート、ジブチル錫ジアセチルアセトナート、ジブチル錫オキサイド、ジオクチル錫ジラウレート、ジオクチル錫マレエート、ジオクチル錫ジアセテート、ジオクチル錫ジネオデカネート（ジオクチル錫ジバーサテート）、ジオクチル錫オキサイド、ジブチル錫オキサイドとフタル酸エステルとの反応物等の４価錫化合物、オクチル酸錫、ナフテン酸錫、ステアリン酸錫、ジネオデカン酸錫（バーサチック酸錫）等の２価錫化合物等の有機錫化合物類；アルミニウムトリスアセチルアセトナート、アルミニウムトリスエチルアセトアセテート、ジイソプロポキシアルミニウムエチルアセトアセテート等の有機アルミニウム化合物類；ビスマス−トリス（２−エチルヘキソエート）、ビスマス−トリス（ネオデカノエート）等のビスマス塩と有機カルボン酸又は有機アミンとの反応物等；ジルコニウムテトラアセチルアセトナート、チタンテトラアセチルアセトナート等のキレート化合物類；オクチル酸鉛等の有機鉛化合物；ナフテン酸鉄等の有機鉄化合物；有機バナジウム化合物；ブチルアミン、オクチルアミン、ラウリルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、１，８−ジアザビシクロ（５，４，０）ウンデセン−７（ＤＢＵ）等のアミン系化合物あるいはそれらのカルボン酸等との塩；過剰のポリアミンと多塩基酸とから得られる低分子量ポリアミド樹脂；過剰のポリアミンとエポキシ化合物との反応生成物；酸性リン酸エステル化合物等が例示される。
【００９９】
これらの硬化触媒は単独で使用してもよく、２種以上併用してもよい。これらの硬化触媒のうち、有機金属化合物類、又は有機金属化合物類とアミン系化合物の併用系が硬化性の点から好ましい。さらには、硬化速度が速い点からジブチル錫マレエート、ジブチル錫オキサイドとフタル酸エステルとの反応物、ジブチル錫ジアセチルアセトナート、ジオクチル錫ジネオデカネートが好ましい。また、環境問題の点からジオクチル錫化合物が好ましい。硬化触媒は架橋性珪素基を有する飽和炭化水素系重合体１００重量部に対して０．５〜１０重量部用いるのが好ましい。０．５重量部未満であると、十分な硬化速度が得られない点で好ましくない。１０重量部を超えると、０．５〜１０重量部である場合に比べて硬化速度が速くなるとはいえず、無駄な硬化触媒が生じるという点で好ましくない。
【０１００】
［可塑剤］
可塑剤としては、ジイソデシルフタレート、ジウンデシルフタレート、ジイソウンデシルフタレート、ジオクチルフタレート、ジブチルフタレート、ブチルベンジルフタレート等の如きフタル酸エステル類；アジピン酸ジオクチル、コハク酸イソデシル、セバシン酸ジブチル等の如き脂肪族二塩基酸エステル類；ジエチレングリコールジベンゾエート、ペンタエリスリトールエステル等の如きグリコールエステル類；オレイン酸ブチル、アセチルリシノール酸メチルの如き脂肪族エステル類；エポキシ化大豆油、エポキシ化アマニ油、エポキシステアリン酸ベンジル等の如きエポキシ可塑剤類；２塩基酸と２価アルコールとのポリエステル類等のポリエステル系可塑剤；ポリプロピレングリコールやその誘導体等のポリエーテル類；ポリ（メタ）アクリル酸アルキルエステル等のポリ（メタ）アクリル酸エステル可塑剤；ポリ−α−メチルスチレン、ポリスチレン等のポリスチレン類；ポリブタジエン、ブタジエン−アクリロニトリル共重合体、ポリクロロプレン、ポリイソプレン、ポリイソブテン、パラフィン系炭化水素、ナフテン系炭化水素、パラフィン−ナフテン系混合炭化水素、塩素化パラフィン類等の可塑剤が単独又は２種類以上の混合物の形で使用できる。
【０１０１】
とくに、耐候性の点から重合体主鎖内に不飽和結合を含有しないポリプロピレングリコールやその誘導体等のポリエーテル系可塑剤、ポリ（メタ）アクリル酸エステル可塑剤、ポリイソブテン、パラフィン等が好ましい。特に、高分子可塑剤である、ポリプロピレングリコールやその誘導体等のポリエーテル系可塑剤やポリ（メタ）アクリル酸エステル可塑剤が好ましい。また、アジピン酸ジメチルのような、多塩基酸と炭素数１〜３のアルコールとのエステル、特に多塩基酸とメタノールとのエステルを使用すると組成物の硬化時に深部硬化性が改善されるという効果がある。可塑剤を使用する場合、架橋性珪素基を有する飽和炭化水素系重合体１００重量部に対して１〜２００重量部、さらには５〜１５０重量部添加することが好ましい。
【０１０２】
［接着性付与剤］
接着性付与剤としては、γ−アミノプロピルトリメトキシシラン、γ−アミノプロピルトリエトキシシラン、γ−アミノプロピルメチルジメトキシシラン、Ｎ−（β−アミノエチル）−γ−アミノプロピルトリメトキシシラン、Ｎ−（β−アミノエチル）−γ−アミノプロピルトリエトキシシラン、Ｎ−（β−アミノエチル）−γ−アミノプロピルメチルジメトキシシラン、１，３−ジアミノイソプロピルトリメトキシシラン等のアミノ基含有シラン類；γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン等のエポキシ基含有シラン類；γ−メルカプトプロピルトリメトキシシラン、γ−メルカプトプロピルメチルジメトキシシラン等のメルカプト基含有シラン類；ビニルトリメトキシシラン、ビニルトリエトキシシラン、γ−メタクリロイルオキシプロピルトリメトキシシラン、γ−アクリロイルオキシプロピルメチルジメトキシシラン等のビニル型不飽和基含有シラン類；γ−クロロプロピルトリメトキシシラン等の塩素原子含有シラン類；γ−イソシアネートプロピルトリエトキシシラン、γ−イソシアネートプロピルメチルジメトキシシラン等のイソシアネート含有シラン類；メチルジメトキシシラン、トリメトキシシラン、メチルジエトキシシラン等のハイドロシラン類等が具体的に例示されうるが、これらに限定されるものではない。
【０１０３】
接着性付与剤は、あまりに多く添加すると、硬化物のモジュラスが高くなり、少なすぎると接着性が低下することから、架橋性珪素基を有する飽和炭化水素系重合体１００重量部に対して０．１〜１５重量部添加することが好ましく、さらには０．５〜１０重量部添加することが好ましい。
【０１０４】
［粘着付与剤］
被着体へのぬれ性の改善や、はく離強度を高めるため粘着付与剤を添加してもよい。石油樹脂系、ロジン・ロジンエステル系、アクリル樹脂系、テルペン樹脂、水添テルペン樹脂やそのフェノール樹脂共重合体、フェノール・フェノールノボラック樹脂系等の粘着付与樹脂が例示されうる。
【０１０５】
［その他の添加剤］
その他の添加剤としては、例えば、水添ヒマシ油、有機ベントナイト、ステアリン酸カルシウム等のタレ防止剤、着色剤、酸化防止剤、紫外線吸収剤、光安定剤等が挙げられる。さらに、必要に応じてエポキシ樹脂等の他の樹脂、エポキシ樹脂硬化剤等の硬化剤、物性調整剤、保存安定性改良剤（脱水剤）、滑剤、発泡剤等の添加剤も適宜添加することが可能である。
【０１０６】
［用途］
本発明の一液型湿気硬化性組成物は前述のごとく保存性や作業性が良好であり、室温で空気中の水分等により硬化し、耐候性、耐水性、耐熱性、強度、伸び特性、塗装性、接着性等の良好なゴム状弾性体や硬化物を与える。それゆえ弾性を有する塗膜を与える塗料、防水剤、ポッティング材、接着剤、シール材等として好適に使用することができる。とりわけポッティング材、接着剤、シール材として有用である。
【０１０７】
＜シール材＞
本発明の一液型湿気硬化性組成物は、特にシール材として好適である。
従来は、主として、ホットメルト型ブチルゴム系シール材が用いられていた。しかし、このシール材は、耐湿性はよいものの、架橋を伴わないため、直射日光が当たると温度が上昇しシールが変形するという課題があった。
この課題を解決するため、架橋性ポリイソブチレン系のシール材も提案されていたが、深部硬化が遅く、ガラス、アルミ等の被着体に対する接着性が低いという課題があった。
本発明に係る一液型湿気硬化性組成物をシール材として用いると、架橋性ポリイソブチレン系であるため、直射日光の当たる場所に設置してもシールが変形することを防止できるとともに、深部硬化性があり、ガラス、アルミ等の被着体に対する接着性も十分であるという格別の効果を奏する。
【０１０８】
＜太陽電池モジュール＞
上記シール材は、太陽電池パネルの端部処理剤として使用することが好適である。その際、上記シール材は、太陽電池モジュールに対して用いることとなり、具体的には、太陽電池パネルの端部と固定部材とを固定する用途で用いることとなる。太陽電池パネルは、直射日光の当たる場所に設置されるため、シール変形の防止が求められる。太陽電池パネルのシール材は、深部硬化性も求められる。この点で、上記シール材は、太陽電池モジュールに対して用いることが好適である。
【実施例】
【０１０９】
以下、実施例により本発明をさらに具体的に説明するが、本発明は、以下の実施例に限定されるものではない。
【０１１０】
【表１】
0005891756.tif 000023
【０１１１】
＜実施例１＞
（Ａ）架橋性珪素基を有する飽和炭化水素系重合体としてメチルジメトキシシリル基末端ポリイソブチレン（商品名「エピオンＥＰ５０５Ｓ」，カネカ社製）１００重量部と、（Ｂ）δが８．９以上１０．５以下の範囲内にある、ポリカルボン酸と炭素数１〜４のモノアルコールとのエステルとしてアジピン酸ジメチル（Ｓｍａｌｌの手法で計算した溶解性パラメータδ＝９．０（ｃａｌ／ｃｍ３）１／２）５０重量部と、（Ｃ）無機充填剤として重質炭酸カルシウム（商品名「ホワイトンＳＢ赤」，平均粒径：１．８μｍ，白石工業社製）３０重量部と、酸化防止剤としてヒンダードフェノール化合物（商品名「イルガノックス１０１０」，チバジャパン社製）１重量部とをダルトン型ミキサー（品川工業所社製）で混練した。その後、脱水剤としてエチルシリケート（商品名「エチルシリケート２８」，コルコート社製）３重量部と、接着付与剤としてＮ−２−（アミノエチル）−３−アミノプロピルトリエトキシシラン（商品名「ＫＢＭ−６０３」，信越化学工業社製）３重量部と、硬化触媒として有機錫化合物（商品名「ネオスタンＵ−７００ＥＳ」，日東化成社製）３重量部とを添加し、混練、脱泡を行うことで、実施例１の一液型硬化性組成物を得た。
【０１１２】
＜実施例２＞
（Ｂ）δが８．９以上１０．５以下の範囲内にある、ポリカルボン酸と炭素数１〜４のモノアルコールとのエステルとして、上記アジピン酸ジメチルに代えてセバシン酸ジメチル（δ＝９．１（ｃａｌ／ｃｍ３）１／２）を５０重量部用いたこと以外は、実施例１と同様の方法にて、実施例２の組成物を得た。
【０１１３】
＜実施例３＞
（Ｂ）δが８．９以上１０．５以下の範囲内にある、ポリカルボン酸と炭素数１〜４のモノアルコールとのエステルとして、上記アジピン酸ジメチルに代えてアジピン酸ジブチル（δ＝８．９（ｃａｌ／ｃｍ３）１／２）を５０重量部用いたこと以外は、実施例１と同様の方法にて、実施例３の組成物を得た。
【０１１４】
＜比較例１＞
（Ｂ）δが８．９以上１０．５以下の範囲内にある、ポリカルボン酸と炭素数１〜４のモノアルコールとのエステルに代えてアジピン酸ジオクチル（δ＝８．５（ｃａｌ／ｃｍ３）１／２）を５０重量部用いたこと以外は、実施例１と同様の方法にて、比較例１の組成物を得た。
【０１１５】
＜実施例４＞
（Ｂ）δが８．９以上１０．５以下の範囲内にある、ポリカルボン酸と炭素数１〜４のモノアルコールとのエステルとして、上記アジピン酸ジメチルに代えてフタル酸ジメチル（δ＝１０．５（ｃａｌ／ｃｍ３）１／２）を５０重量部用いたこと以外は、実施例１と同様の方法にて、実施例４の組成物を得た。
【０１１６】
＜実施例５＞
（Ｂ）δが８．９以上１０．５以下の範囲内にある、ポリカルボン酸と炭素数１〜４のモノアルコールとのエステルとして、上記アジピン酸ジメチルに代えてフタル酸ジブチル（δ＝９．５（ｃａｌ／ｃｍ３）１／２）を５０重量部用いたこと以外は、実施例１と同様の方法にて、実施例５の組成物を得た。
【０１１７】
＜比較例２＞
（Ｂ）δが８．９以上１０．５以下の範囲内にある、ポリカルボン酸と炭素数１〜４のモノアルコールとのエステルに代えてフタル酸ジオクチル（δ＝８．９（ｃａｌ／ｃｍ３）１／２）を５０重量部用いたこと以外は、実施例１と同様の方法にて、比較例２の組成物を得た。
【０１１８】
＜比較例３＞
（Ｂ）δが８．９以上１０．５以下の範囲内にある、ポリカルボン酸と炭素数１〜４のモノアルコールとのエステルに代えてパラフィン系希釈剤（商品名「カクタスノルマルパラフィンＮ−１１」，炭素数１１のノルマルパラフィン，δ＝７．７（ｃａｌ／ｃｍ３）１／２，ＪＸ日鉱日石エネルギー社製）を５０重量部用いたこと以外は、実施例１と同様の方法にて、比較例３の組成物を得た。
【０１１９】
＜貯蔵安定性の評価＞
各実施例・比較例の組成物について、貯蔵安定性を評価した。まず、硬化性組成物を密閉容器（カートリッジ）内で２３℃において２４時間放置し、このときの硬化性組成物の粘度を測定した。この粘度を初期粘度とする。その後、硬化性組成物を、５０℃に設定された乾燥機の中で２週間放置した後、液温を２３℃にするため、２３℃で２４時間放置した。そして、このときの硬化性組成物の粘度を測定した。この粘度を貯蔵後粘度とする。粘度は、ＪＩＳ  Ｋ６８３３−１の５．４「粘度」に準拠した測定装置である東機産業社製のＢＨローター７番を用い、回転数は２０ｒｐｍに設定した。貯蔵後粘度の初期粘度に対する比（貯蔵後粘度／初期粘度）の値を貯蔵安定性とした。結果を表２に示す。値が１．４未満を“○”とし、１．４以上を“×”とした。
【０１２０】
＜深部硬化性の評価＞
各実施例・比較例の組成物について、深部硬化性を評価した。貯蔵安定性の評価で用いた貯蔵条件と同じ条件で貯蔵した硬化性組成物を、直径４０ｍｍ、深さ２０ｍｍのポリエチレン製容器に充填し、表面を平滑にならした後、２３℃、５０％相対湿度の環境下に２４時間置いた。２４時間経過後、硬化した部分を取り出し、表面からの厚さをマイクロゲージで測定した。結果を表２に示す。実用上、２４時間経過後の硬化した部分の厚さは１．０ｍｍ以上であることが求められる。そこで、厚さが１．０ｍｍ以上である場合を“○”とし、１．０ｍｍ未満である場合を“×”とした。
【０１２１】
＜貯蔵後の硬化速度の評価＞
貯蔵後の硬化速度を評価するため、各実施例・比較例の組成物について、貯蔵後のタックフリー時間保持率を評価した。タックフリー時間はＪＩＳ  Ａ  １４３９  ５．１９により測定した。まず、製造直後と、５０℃に設定された乾燥機の中で５６日間保存した後との２種類の試料（組成物）をガラス板の上に載置し、泡が入らないように注意しながら、へらを用いて厚さが約３ｍｍになるように平らにならし、試験体を作製した。作製した試験体は、２３℃５０％ＲＨに置いた。エチルアルコールで清浄した指先で、試験体表面の３か所に軽く触れた。そして、平らにならしたときから、試料（組成物）が指先に付着しなくなるまでに要した時間を測定し、５０℃，５６日間保存後の試料で要した時間／製造直後の試料で要した時間の値を貯蔵後のタックフリー時間保持率とした。結果を表２に示す。タックフリー時間保持率が１．３未満である場合を“◎”とし、１．３以上１．６未満である場合を“○”とし、１．６以上１．９未満である場合を“△”とし、１．９以上である場合を“×”とした。
【０１２２】
【表２】
0005891756.tif 000024
【０１２３】
（Ａ）架橋性珪素基を有する飽和炭化水素系重合体１００重量部と、（Ｂ）ポリカルボン酸と炭素数１〜４のモノアルコールとによる２以上のエステル結合を有し、Ｓｍａｌｌの手法で計算した溶解性パラメータδが８．９（ｃａｌ／ｃｍ３）１／２以上１０．５（ｃａｌ／ｃｍ３）１／２以下の範囲内にあるポリカルボン酸エステル１〜１５０重量部と、（Ｃ）無機充填剤１〜３００重量部とを含有することで、マイクロカプセルの破壊等、通常の一液型硬化性組成物では行うことのない工程を行うことなく長期に保存でき、かつ、長期保存した後であっても深部硬化性及び硬化速度のいずれにも優れた一液型湿気硬化性組成物を提供できることが確認された（実施例１〜５）。特に、脂肪族ポリカルボン酸とメタノールとによる２以上のエステル結合を有し、溶解性パラメータδが９．０（ｃａｌ／ｃｍ３）１／２以上１０．１（ｃａｌ／ｃｍ３）１／２以下の範囲内にあるポリカルボン酸メチルエステルを（Ｂ）成分とした場合（実施例１、２）、炭素数が多いモノアルコールを用いる場合（実施例３）に比べて貯蔵後の硬化速度に優れ、芳香族ポリカルボン酸を用いる場合（実施例４、５）に比べて接着性に優れることが確認された。
【０１２４】
一方、エステルを構成するアルコールの炭素数が５を超えると、一液型で長期保存した場合、適切な深部硬化性が得られない可能性があることが確認された（比較例１、２）。すなわち、上記特許文献１０の実施例６〜８に記載の組成物は、フタル酸ジオクチルを原料とするため、同文献に記載の組成物を同文献に記載の条件（５０℃、１週間）よりも長期（５０℃、２週間）に保管すると、本発明の実施例ほどの深部硬化性が得られない可能性があることが確認された。なお、上記特許文献１０の他の実施例に記載の組成物は、上記（Ｂ）ポリカルボン酸エステルの骨格となるポリカルボン酸を含むものでないため、深部硬化性は１．０ｍｍ未満であり、本発明の実施例ほどではない。
【０１２５】
また、ポリカルボン酸エステルの代わりにパラフィン系希釈剤を用いると、一液型で長期保存した場合、適切な深部硬化性が得られない可能性があることが確認された（比較例３）。
【０１２６】
【表３】
0005891756.tif 000025
【０１２７】
＜架橋性珪素基を有する（メタ）アクリル酸エステル系重合体の合成＞
メチルメタクリレート７８重量部と、γ−メタクリロキシプロピルトリメトキシシラン（商品名「ＫＢＭ−５０３」，信越化学工業社製）２２重量部と、金属触媒としてのルテノセンジクロライド０．１重量部とを、溶剤である酢酸エチル４０重量部とともにフラスコに入れ、窒素ガスを導入しながら８０℃に加熱した。次いで、３−メルカプトプロピルトリメトキシシラン（商品名「ＫＢＭ−８０３」，信越化学工業社製）８重量部をフラスコ内に添加し、８０℃で６時間加熱した。室温に冷却後、ベンゾキノン溶液（９５％ＴＨＦ溶液）を２０重量部添加して重合を停止した。溶剤及び未反応物を留去し、トリメトキシシリル基を有するアクリル酸エステル系重合体を得た。この重合体の重量平均分子量（ポリスチレン換算）は、約６０００であった。
【０１２８】
＜実施例６＞
上記合成で得られたアクリル酸エステル系重合体１０重量部をさらに加えたこと以外は、実施例１と同様の方法にて、実施例６の組成物を得た。
【０１２９】
＜比較例４＞
（Ｂ）δが８．９以上１０．５以下の範囲内にある、ポリカルボン酸と炭素数１〜４のモノアルコールとのエステルに代えて、上記アジピン酸ジオクチルを５０重量部用いたこと、及び上記合成で得られたアクリル酸エステル系重合体１０重量部をさらに加えたこと以外は、実施例１と同様の方法にて、比較例４の組成物を得た。
【０１３０】
実施例６及び比較例４の組成物についても同様に、貯蔵安定性、深部硬化性及び接着性を評価した。結果を表４に示す。
【０１３１】
【表４】
0005891756.tif 000026
【０１３２】
（Ａ）架橋性珪素基を有する飽和炭化水素系重合体１００重量部と、（Ｂ）ポリカルボン酸と炭素数１〜４のモノアルコールとによる２以上のエステル結合を有し、Ｓｍａｌｌの手法で計算した溶解性パラメータδが８．９（ｃａｌ／ｃｍ３）１／２以上１０．５（ｃａｌ／ｃｍ３）１／２以下の範囲内にあるポリカルボン酸エステル１〜１５０重量部と、（Ｃ）無機充填剤１〜３００重量部とに加え、さらに（Ｄ）架橋性珪素基を有する（メタ）アクリル酸エステル系重合体１〜３０重量部を含有することで、マイクロカプセルの破壊等、通常の一液型硬化性組成物では行うことのない工程を行うことなく長期に保存でき、かつ、長期保存した後であっても深部硬化性及び接着性のいずれにも優れた一液型湿気硬化性組成物を提供できることが確認された（実施例６）。実施例１と実施例６とを対比すると、長期保存した後の接着性については、特に優れることが確認された（実施例６）。
【０１３３】
一方、エステルを構成するアルコールの炭素数が５を超えると、（Ｄ）架橋性珪素基を有する（メタ）アクリル酸エステル系重合体１〜３０重量部を加えても深部硬化性の改善は見られないことが確認された（比較例４）。